【手続補正書】
【提出日】平成29年7月31日(2017.7.31)
【手続補正１】
【補正対象書類名】特許請求の範囲
【補正対象項目名】全文
【補正方法】変更
【補正の内容】
【特許請求の範囲】
【請求項１】
（ａ）１５〜５０ｗｔ％の第１の有機媒体であって、前記第１の有機媒体は、５０〜９０ｗｔ％の第１の有機溶剤に溶解された１０〜５０ｗｔ％のウレタン樹脂を含み、前記ウレタン樹脂および前記第１の有機溶剤の重量パーセントが前記第１の有機媒体の全重量に基づいている、第１の有機媒体と、
（ｂ）１５〜５０ｗｔ％の第２の有機媒体であって、前記第２の有機媒体は、５０〜９０ｗｔ％の第２の有機溶剤に溶解された１０〜５０ｗｔ％の熱可塑性フェノキシ樹脂を含み、前記熱可塑性フェノキシ樹脂および前記第２の有機溶剤の重量パーセントが前記第２の有機媒体の全重量に基づいている、第２の有機媒体と、
（ｃ）白色反射粉末１〜７０ｗｔ％と
を含む、ポリマー厚膜白色反射可撓性誘電体組成物であって、
前記第１の有機媒体、前記第２の有機媒体および前記白色反射粉末の重量パーセントが前記組成物の全重量に基づいている、ポリマー厚膜白色反射可撓性誘電体組成物。
【請求項２】
前記ウレタン樹脂がウレタンエラストマーまたはポリエステル系コポリマーであり、および前記白色反射粉末が、二酸化チタン、チタン酸バリウム、アルミナ、またはそれらの混合物からなる群から選択される、請求項１に記載のポリマー厚膜白色反射可撓性誘電体組成物。
【請求項３】
（ａ）１５〜４０ｗｔ％の第１の有機媒体であって、前記第１の有機媒体は、７５〜８５ｗｔ％の第１の有機溶剤に溶解された１５〜２５ｗｔ％のウレタン樹脂を含み、前記ウレタン樹脂および前記第１の有機溶剤の重量パーセントが前記第１の有機媒体の全重量に基づいている、第１の有機媒体と、
（ｂ）１５〜４０ｗｔ％の第２の有機媒体であって、前記第２の有機媒体は、６５〜８０ｗｔ％の第２の有機溶剤に溶解された２０〜３５ｗｔ％の熱可塑性フェノキシ樹脂を含み、前記熱可塑性フェノキシ樹脂および前記第２の有機溶剤の重量パーセントが前記第２の有機媒体の全重量に基づいている、第２の有機媒体と、
（ｃ）白色反射粉末２０〜６０ｗｔ％と
を含む、ポリマー厚膜白色反射可撓性誘電体組成物であって、
前記第１の有機媒体、前記第２の有機媒体および前記白色反射粉末の重量パーセントが前記組成物の全重量に基づいている、請求項１に記載のポリマー厚膜白色反射可撓性誘電体組成物。
【請求項４】
（ａ）ウレタン樹脂と、
（ｂ）熱可塑性フェノキシ樹脂と、
（ｃ）白色反射粉末とを含む、ポリマー厚膜白色反射可撓性誘電体組成物。
【請求項５】
前記ウレタン樹脂がウレタンエラストマーまたはポリエステル系コポリマーであり、前記白色反射粉末が、二酸化チタン、チタン酸バリウム、アルミナ、またはそれらの混合物からなる群から選択される、請求項４に記載のポリマー厚膜白色反射可撓性誘電体組成物。
【請求項６】
ポリイミド系基材と請求項１に記載のポリマー厚膜白色反射可撓性誘電体組成物から形成されたポリマー厚膜白色反射可撓性誘電体とを含む回路であって、前記回路が前記ポリイミド系基材上に製造され、前記ウレタン樹脂および前記熱可塑性フェノキシ樹脂が、前記ポリマー厚膜白色反射可撓性誘電体の不可欠な部分として存在する、回路。
【請求項７】
前記ポリマー厚膜白色反射可撓性誘電体がはんだマスクとして使用される、請求項６に記載の回路。
【請求項８】
ＬＥＤ照明を備える、請求項６に記載の回路。
【請求項９】
請求項１に記載のポリマー厚膜白色反射可撓性誘電体組成物から形成されたポリマー厚膜白色反射可撓性誘電体を含む容量性スイッチ回路であって、前記ウレタン樹脂および前記熱可塑性フェノキシ樹脂が、前記ポリマー厚膜白色反射可撓性誘電体の不可欠な部分として存在し、前記回路が熱成形されている、容量性スイッチ回路。
【請求項１０】
続いて射出成形法に供せられている、請求項９に記載の容量性スイッチ回路。
【手続補正２】
【補正対象書類名】明細書
【補正対象項目名】００２６
【補正方法】変更
【補正の内容】
【００２６】
比較実験Ａ
実施例１に記載されたのと全く同様に回路を製造した。唯一の違いは、白色反射可撓性誘電体組成物が使用されないことだった。代わりに、標準ＰＴＦ誘電体、ＤｕＰｏｎｔ  ５０３６（本件特許出願人）を使用した。ここで、クラッキングおよび接着性の低下が９０度の曲げの後に観察された。さらに、反射能はたった３０％であった。
以下に、本発明の好ましい態様を示す。
［１］  （ａ）１５〜５０ｗｔ％の第１の有機媒体であって、前記第１の有機媒体は、５０〜９０ｗｔ％の第１の有機溶剤に溶解された１０〜５０ｗｔ％のウレタン樹脂を含み、前記ウレタン樹脂および前記第１の有機溶剤の重量パーセントが前記第１の有機媒体の全重量に基づいている、第１の有機媒体と、
（ｂ）１５〜５０ｗｔ％の第２の有機媒体であって、前記第２の有機媒体は、５０〜９０ｗｔ％の第２の有機溶剤に溶解された１０〜５０ｗｔ％の熱可塑性フェノキシ樹脂を含み、前記熱可塑性フェノキシ樹脂および前記第２の有機溶剤の重量パーセントが前記第２の有機媒体の全重量に基づいている、第２の有機媒体と、
（ｃ）白色反射粉末１〜７０ｗｔ％と
を含む、ポリマー厚膜白色反射可撓性誘電体組成物であって、
前記第１の有機媒体、前記第２の有機媒体および前記白色反射粉末の重量パーセントが前記組成物の全重量に基づいている、ポリマー厚膜白色反射可撓性誘電体組成物。
［２］  前記ウレタン樹脂がウレタンエラストマーまたはポリエステル系コポリマーであり、および前記白色反射粉末が、二酸化チタン、チタン酸バリウム、アルミナ、またはそれらの混合物からなる群から選択される、［１］に記載のポリマー厚膜白色反射可撓性誘電体組成物。
［３］  （ａ）１５〜４０ｗｔ％の第１の有機媒体であって、前記第１の有機媒体は、７５〜８５ｗｔ％の第１の有機溶剤に溶解された１５〜２５ｗｔ％のウレタン樹脂を含み、前記ウレタン樹脂および前記第１の有機溶剤の重量パーセントが前記第１の有機媒体の全重量に基づいている、第１の有機媒体と、
（ｂ）１５〜４０ｗｔ％の第２の有機媒体であって、前記第２の有機媒体は、６５〜８０ｗｔ％の第２の有機溶剤に溶解された２０〜３５ｗｔ％の熱可塑性フェノキシ樹脂を含み、前記熱可塑性フェノキシ樹脂および前記第２の有機溶剤の重量パーセントが前記第２の有機媒体の全重量に基づいている、第２の有機媒体と、
（ｃ）白色反射粉末２０〜６０ｗｔ％と
を含む、ポリマー厚膜白色反射可撓性誘電体組成物であって、
前記第１の有機媒体、前記第２の有機媒体および前記白色反射粉末の重量パーセントが前記組成物の全重量に基づいている、［１］に記載のポリマー厚膜白色反射可撓性誘電体組成物。
［４］  （ａ）ウレタン樹脂と、
（ｂ）熱可塑性フェノキシ樹脂と、
（ｃ）白色反射粉末とを含む、ポリマー厚膜白色反射可撓性誘電体組成物。
［５］  前記熱可塑性ウレタン樹脂がウレタンエラストマーまたはポリエステル系コポリマーであり、前記白色反射粉末が、二酸化チタン、チタン酸バリウム、アルミナ、またはそれらの混合物からなる群から選択される、［７］に記載のポリマー厚膜白色反射可撓性誘電体組成物。
［６］  基材と［１］に記載のポリマー厚膜白色反射可撓性誘電体組成物から形成されたポリマー厚膜白色反射可撓性誘電体とを含む回路であって、前記回路がポリイミド系基材上に製造され、前記ウレタン樹脂および前記熱可塑性フェノキシ樹脂が、前記ポリマー厚膜白色反射可撓性誘電体の不可欠な部分として存在する、回路。
［７］  はんだマスクとして使用される、［６］に記載の回路。
［８］  ＬＥＤ照明を備える、［６］に記載の回路。
［９］  ［１］に記載のポリマー厚膜白色反射可撓性誘電体組成物から形成されたポリマー厚膜白色反射可撓性誘電体を含む容量性スイッチ回路であって、前記ウレタン樹脂および前記熱可塑性フェノキシ樹脂が、前記ポリマー厚膜白色反射可撓性誘電体の不可欠な部分として存在し、前記回路が熱成形されている、容量性スイッチ回路。
［１０］  続いて射出成形法に供せられている、［９］に記載の容量性スイッチ回路。